(57)【要約】【課題】シリコーン系シーリング材から滲出するシリコーンオイルによる汚染を防止する。【解決手段】シリコーンオイルの滲出防止剤は石油系炭化水素と光触媒酸化チタン、メチルメトキシシロキサンのほか、スメクタイト、コロイドシリカ、ゼオライト、珪藻土のいずれかとの４成分からなる。石油系炭化水素はミネラルスピッリト、トルエン、キシレン、ヘキサン、ｎ−デカンなどであり、スメクタイトにはモンモリロナイト、バイデライト、ノントロナイト、サポナイト、ヘクトライト、ソーコナイト、スティーブンサイトなどがある。また、以上の４成分にシランカップリング剤としてβ−（３　，４　エポキシシクロヘキシル）　エチルトリメトキシシラン、Ｎ−β（　アミノエチル）　γ−　アミノプロピルトリメトキシシラン、Ｎ−β（　アミノエチル）　γ−　アミノプロピルメチルジメトキシシラン、γ−　アミノプロピルトリエトキシシランなどを追加するとさらによい。【選択図】　　　　選択図なし【特許請求の範囲】
【請求項１】
石油系炭化水素と光触媒酸化チタン、メチルメトキシシロキサンのほか、スメクタイト、コロイドシリカ、ゼオライト、珪藻土のいずれかとの４成分からなるシリコーン系シーリング材のシリコーンオイル滲出防止剤。
【請求項２】
石油系炭化水素がミネラルスピッリト、トルエン、キシレン、ヘキサン、ｎ−デカンのいずれかである請求項１記載のシリコーン系シーリング材のシリコーンオイル滲出防止剤。
【請求項３】
シランカップリング剤を追加した５成分からなる請求項１記載のシリコーン系シーリング材のシリコーンオイル滲出防止剤。
【請求項４】
シランカップリング剤がβ−（３　，４　エポキシシクロヘキシル）　エチルトリメトキシシラン、Ｎ−β（　アミノエチル）　γ−　アミノプロピルトリメトキシシラン、Ｎ−β（　アミノエチル）　γ−　アミノプロピルメチルジメトキシシラン、γ−　アミノプロピルトリエトキシシラン、Ｎ−フェニル−　γ−　アミノプロピルトリメトキシシランのいずれかである請求項３記載のシリコーン系シーリング材のシリコーンオイル滲出防止剤。
【請求項５】
いずれも重量％で光触媒酸化チタンが０．５　〜３、メチルメトキシシロキサンが１〜３、スメクタイト、コロイドシリカ、ゼオライト、珪藻土のいずれかが２〜４、シランカップリング剤が１〜３、残余が石油系炭化水素からなるシリコーン系シーリング材のシリコーンオイル滲出防止剤。
【発明の詳細な説明】
【０００１】
【発明の属する技術分野】
本発明は施工したシリコーン系シーリング材から滲出するシリコーンオイルによる汚染の防止に関する。
【０００２】
【従来の技術】
従来、土木建築物の目地部に対し雨水の浸入を防ぐため、耐水性と耐久性に優れたシリコーン系シーリング材が多く使用されているが、ゴム状に硬化後、シーリング材に応力が加わるたびに変形と復元を繰返し、それにより未硬化の状態で残存するシリコーンオイルが滲出して拡散し、静電気を帯びやすいのでそれに埃が付着して内外装仕上面を汚染するので、滲出したオイルを除去する必要があったが、単に洗浄を繰返すのみであった。また、シリコーン系シーリング材の表面にシリコーン変性樹脂を主成分とするトップコートなどの固い塗膜を形成するバリヤー材もあるが、シーリング材の激しい変形と復元に追従することができず、塗膜に亀裂が入りやすく耐久性に問題があった。
【０００３】
ところで、特開平８−３０２８５６にはシリコーン系シーリング材による目地以外の箇所に、酸化チタンに代表される光触媒を樹脂溶液中に分散させるなどして被覆し、シーリング材から滲出する汚れ成分を分解する方法が示されており、目地そのものに被覆すると目地が分解、改質するとしているので、目地でのシリコーンオイルの滲出を防止することができない。
【０００４】
また、特開２００１−５５７９９にはシリコーン系シーリング材による目地の周辺の建材表面をアナターゼ型酸化チタン光触媒を含む透明層で被覆すると、光触媒は太陽光により光励起され、光触媒含有層の表面が超親水化され、目地のシリコーン系シーリング材から未硬化の成分が目地周辺の建材表面に拡散してきても付着することがないので、目地周辺の建材表面がセルフクリーニングされるとあるが、この方法ではシリコーンオイルが滲出している目地に対して被覆できないので、シリコーンオイルによる目地上の汚染には対応できない。
【０００５】
このほか、特開２００１−６２３０９号や特開２００１−６４６２５号には光触媒を含有する建築用シール材の提案があるが、シーリング材からシリコーンオイルの滲み出しを低減するにとどまっているので、目地からシリコーンオイルの滲出を防止する効果的な対策が業界長年の課題となっている。
【０００６】
【発明が解決しようとする課題】
本発明は施工したシリコーン系シーリング材から滲出するシリコーンオイルによる汚染を防止するシリコーンオイル滲出防止剤を提供せんとするものである。
【０００７】
【課題を解決するための手段】
ここにおいて、本発明者は石油系炭化水素と光触媒酸化チタン、メチルメトキシシロキサンのほか、スメクタイト、コロイドシリカ、ゼオライト、珪藻土のいずれかとの４成分からなるシリコーン系シーリング材のシリコーンオイル滲出防止剤を見出し、石油系炭化水素がミネラルスピッリト、トルエン、キシレン、ヘキサン、ｎ−デカンのいずれかであると好適であることを見出すにいたった。
【０００８】
また、以上のシリコーンオイル滲出防止剤にシランカップリング剤としてβ−（３　，４　エポキシシクロヘキシル）　エチルトリメトキシシラン、Ｎ−β（　アミノエチル）　γ−　アミノプロピルトリメトキシシラン、Ｎ−β（　アミノエチル）　γ−　アミノプロピルメチルジメトキシシラン、γ−　アミノプロピルトリエトキシシラン、Ｎ−フェニル−　γ−　アミノプロピルトリメトキシシランのいずれかを追加すると最好適であることを見出すにいたった。
【０００９】
以上の結果、いずれも重量％で光触媒酸化チタンが０．５　〜３、メチルメトキシシロキサンが１〜３、スメクタイト、コロイドシリカ、ゼオライト、珪藻土のいずれかが２〜４、シランカップリング剤が１〜３、残余が石油系炭化水素からなるシリコーン系シーリング材のシリコーンオイル滲出防止剤が好適であることを見出すにいたった。
【００１０】
【発明の実施の形態】
本発明に係わるシリコーン系シーリング材の主剤はベースポリマーであるシリコーンオイルと充填剤である炭酸カルシウムで構成され、そのシリコーンオイルは通常、低分子量の環状シロキサン（主として４量体）を原料として重合反応により製造される。この重合反応において目的物である反応性のシリコーンオイルのほか、少量の副生成物である低分子量のシリコーンオイルが生成し、原料成分も微量ながら残存する。この低分子量のシリコーンオイルは硬化剤で硬化後もゴム弾性体の構造に取り込まれず、遊離した状態で存在する。本発明において滲出防止の対象とするシリコーンオイルはこの低分子量のシリコーンオイルを指称している。
【００１１】
本発明によるシリコーン系シーリング材のシリコーンオイル滲出防止剤は石油系炭化水素と光触媒酸化チタン、メチルメトキシシロキサンのほか、スメクタイト、コロイドシリカ、ゼオライト、珪藻土のいずれかとの４成分あるいはこれにシランカップリング剤を加えた５成分からなる。そのうち石油系炭化水素はシリコーン系シーリング材の表面を若干溶かし、シリコーンオイル滲出防止剤がシリコーン系シーリング材と接着面でよく融合するようにする。石油系炭化水素としてはとくにミネラルスピッリトが最好適であり、トルエン、キシレン、ヘキサン、ｎ−デカンなども使用することができる。ミネラルスピッリトは石油系ガソリンの一種で、揮発性はテレビン油に近似し、引火点が３７℃程度で沸点範囲１５０〜２００℃の純良重質石油ベンジンであり、各種市販品から選択して使用する。
【００１２】
光触媒酸化チタンは超微粉末で太陽光により励起され有機物を酸化分解することが知られており、シーリング材の目地表面に滲出するシリコーンオイルを持続して酸化分解することが判明している。
【００１３】
メチルメトキシシロキサン（　ＣＨ３　Ｏ）　ｍ　（　ＣＨ２　ＳｉＯ３／２）ｎ　はシリコーンオイル滲出防止剤に耐水性を付与するとともに、粘度を上げて光触媒酸化チタンの沈降を防止する。
【００１４】
他のスメクタイト、コロイドシリカ、ゼオライト、珪藻土のいずれかの添加によりシリコーンオイル滲出防止剤にシリコーンオイルの吸着性が付与される。ここで、スメクタイトはＳｉ４　Ｏ１０（　ＯＨ）２を成分とする多層の粘土質鉱物で、モンモリロナイト、バイデライト、ノントロナイト、サポナイト、ヘクトライト、ソーコナイト、スティーブンサイトなどのなかから適宜選択して使用する。また、コロイドシリカ（二酸化珪素）はホワイトカーボンとして市販されているものを使用することができる。
【００１５】
シランカップリング剤はβ−（３　，４　エポキシシクロヘキシル）　エチルトリメトキシシラン、Ｎ−β（　アミノエチル）　γ−　アミノプロピルトリメトキシシラン、Ｎ−β（　アミノエチル）　γ−　アミノプロピルメチルジメトキシシラン、γ−　アミノプロピルトリエトキシシラン、Ｎ−フェニル−　γ−　アミノプロピルトリメトキシシランなどの中から適宜選択して使用するが、これによりシリコーンオイル滲出防止剤に急速な速乾硬化性が付与される。なお、シランカップリング剤を使用しない場合は塗布後の硬化に数倍の時間を要する。
【００１６】
本発明によるシリコーン系シーリング材の５成分からなるシリコーンオイル滲出防止剤を製造するに際し、石油系炭化水素にシランカップリング剤を馴染ませた光触媒酸化チタンとメチルメトキシシロキサンを分散させ、それにスメクタイト、コロイドシリカ、ゼオライト、珪藻土のいずれかを配合して混合する。このようにして得られるシリコーンオイル滲出防止剤を、対象とするシリコーン系シーリング材の表面に塗布して使用する。このようなシリコーンオイル滲出防止剤の好適な配合例を示せば下記の通りである。
光触媒酸化チタン　　　　　０．５　〜３（重量％）
メチルメトキシシロキサン　１〜３
スメクタイトなど　　　　　２〜４
シランカップリング剤　　　１〜３
石油系炭化水素　　　　　　残余
なお、４成分からなるシリコーンオイル滲出防止剤の場合は、シランカップリング剤を除く配合比となる。
【００１７】
【実施例】
下記配合によるシリコーンオイル滲出防止剤をシリコーン系シーリング材の表面に塗布後、約１０秒で硬化して白化するので、硬化状況は目視により確認することができる。この際、シリコーン系シーリング材の表面に存在したシリコーンオイルはシリコーンオイル滲出防止剤に吸着されてしまい、シリコーンオイル滲出防止剤の硬化後はシリコーンオイルが表面に滲出せず乾燥状態を示した。
光触媒酸化チタン　　　　　１（重量％）
メチルメトキシシロキサン　２
ヘクトライト　　　　　　　３
シランカップリング剤　　　１
ミネラルスピッリト　　　　９３
なお、上記のシランカップリング剤にはγ−　アミノプロピルトリエトキシシランを使用している。
【００１８】
なお、上記シリコーンオイル滲出防止剤を塗布した表面１００ｃｍ２　にシリコーンオイルとしてポリジメチルシロキサン（以下同様）を１ｇ塗布したところ、５時間経過後シリコーンオイルが表面に存在しなかったので、シリコーンオイル滲出防止剤の表面に滲出するシリコーンオイルがあっても、その表面から消失することがわかる。
【００１９】また、上記シリコーンオイル滲出防止剤を塗布した表面１００ｃｍ２　に１．２ｇのシリコーンオイルを塗布し、日光照射下１２０時間後、重量変化からみてシリコーンオイルが１．１ｇ吸着され、０．１ｇが分解により消失し、シリコーンオイルが塗布面に存在していないことが目視によっても確認されたので、シリコーンオイルがシリコーンオイル滲出防止剤の表面に滲出しても吸着と分解により消失することが確認された。
【００２０】
一方、上記シリコーンオイル滲出防止剤を塗布した面と水との接触角は６１度であったのでその面は疎水性の域（４０〜９０度）にあることを示す。したがって、シリコーンオイル滲出防止剤を塗布した面は水と馴染みにくく、水が塗布面に接触しても滑落しやすく、塗布面に汚れが付着しにくいことがわかる。
【００２１】
また、シリコーン系シーリング材に上記シリコーンオイル滲出防止剤を塗布した面を水中に１０００時間浸漬後、塗布面を指で擦っても容易に剥離しないので、塗布面が水を吸収せずその接着力が低下しないことがわかった。
【００２２】
なお、シリコーンオイル滲出防止剤の光触媒酸化チタンはシリコーン系シーリング材の表面に微粒子の状態で接着しているので、シーリング材の形状に任意に追従することができ剥離するようなことはない。
【００２３】
【発明の効果】
本発明によるシリコーン系シーリング材のシリコーンオイル滲出防止剤は耐水性や耐久性に優れ、シリコーン系シーリング材によく接着し、滲出するシリコーンオイルを吸着ならびに分解して目地の汚染を防止する。なお、シリコーンオイル滲出防止剤は他の材質によるシーリング材や建材とは接着しないので、施工時、シリコーン系シーリング材周辺の他のシーリング材や建材に付着した部分を容易に拭き取ることができる。